(57)【要約】【課題】放射性物質を貯蔵目的であるいは輸送目的で収納可能なキャスクにおいて、ホモゲン処理を使用しないようにする。【解決手段】内筒２と中間胴３の間にガンマ線遮蔽材として溶融鉛を鋳込んで冷却した後、内筒２と鋳込まれた鉛５ａとの間の境界部に生じる第１隙間層９ａ、あるいは中間胴３と鋳込まれた鉛５ａとの間の境界部に生じる第２隙間層９ｂの例えば双方に、低融点金属１０を密着状態で充填する。【効果】キャスク１の放熱を妨げる原因となる隙間層９ａ，９ｂに対し、熱伝導性に優れる低融点金属１０を充填することで、キャスク１の放熱効果を良好にする。【選択図】図２
2015111083.tif 000002
【特許請求の範囲】
【請求項１】
金属製の内筒と、この内筒の外側に配設された金属製の中間胴と、この中間胴のさらに外側を覆うように配設された外筒を備え、前記内筒の内部に放射性物質を貯蔵目的で、あるいは輸送目的で収納可能なキャスクであって、
前記内筒と前記中間胴の間にガンマ線遮蔽材として溶融鉛を鋳込んで冷却した後、前記内筒と鋳込まれた鉛との間の境界部に生じる第１隙間層あるいは前記中間胴と鋳込まれた鉛との間の境界部に生じる第２隙間層の、双方または何れか一方に、低融点金属を充填したことを特徴とする放射性物質収納用キャスク。
【請求項２】
金属製の内筒と、この内筒の外側に配設された金属製の中間胴と、この中間胴のさらに外側を覆うように配設された外筒を備え、前記内筒の内部に放射性物質を貯蔵目的で、あるいは輸送目的で収納可能なキャスクであって、
前記内筒の外面または前記中間胴の内面の、何れか一方の面にのみホモゲン処理を行い、前記内筒と前記中間胴の間にガンマ線遮蔽材として溶融鉛を鋳込んで冷却した後、前記内筒の外面または前記中間胴の内面のうち、前記ホモゲン処理を行わなかった方の面と鋳込まれた鉛との間の境界部に生じた隙間層に、低融点金属を充填したことを特徴とする放射性物質収納用キャスク。
【請求項３】
金属製の内筒と、この内筒の外側に配設された金属製の中間胴と、この中間胴のさらに外側を覆うように配設された外筒を備え、前記内筒の内部に放射性物質を貯蔵目的で、あるいは輸送目的で収納可能なキャスクであって、
前記内筒と前記中間胴の間にガンマ線遮蔽材として、あらかじめ任意の形状及びサイズに成形加工されている複数の鉛体を詰め込んだ後、前記鉛体同士の間に生じる隙間層に、低融点金属を充填したことを特徴とする放射性物質収納用キャスク。
【請求項４】
前記低融点金属は、鉛よりも低融点であることを特徴とする請求項１〜３の何れかに記載の放射性物質収納用キャスク。
【請求項５】
前記低融点金属は、放射性物質収納用キャスクの許容温度よりも融点が低いものであることを特徴とする請求項１〜３の何れかに記載の放射性物質収納用キャスク。
【請求項６】
前記低融点金属は、常温において液体の金属又は合金であることを特徴とする請求項１〜３の何れかに記載の放射性物質収納用キャスク。
【請求項７】
前記鉛体同士の間に生じる隙間層に、低融点金属に代えて、良熱伝導性油を充填することを特徴とする請求項３に記載の放射性物質収納用キャスク。
【発明の詳細な説明】
【技術分野】
【０００１】
本発明は、原子力発電所などから排出される使用済核燃料等の放射性物質を、貯蔵目的で、あるいは輸送目的で収納可能なキャスク（容器）に関する。
【背景技術】
【０００２】
使用済核燃料などの放射性物質を例えば輸送する際に用いるキャスクは、キャスク内部に収納した放射性物質から生じる熱については外部に効率的に放熱すると共に、放射性物質から生じるガンマ線や中性子については外部に飛散しないように遮蔽する構造が求められる。
【０００３】
そこで、従来、例えば特許文献１には、ステンレス鋼製の内胴とその外側に配設された鋼製の中間胴との間に、ガンマ線遮蔽材として鉛層を形成した放射性物体輸送用キャスクが開示されている。また、この特許文献１のキャスクの場合、中間胴とその外側に配設された鋼製の外胴との間には、中性子遮蔽材としてシリコンゴムが充填されている。
【０００４】
このように通常、鉛多層型キャスクは、例えば上記特許文献１の内胴、鉛層、中間胴がそうであるように、三重構造の筒体（以下、最内側にあるものを「内筒」、最外側にあるものを「外筒」、「内筒」と「外筒」の間にあるものを「中間胴」という。）の内筒と中間胴間に溶融鉛を鋳込み、この鉛を凝固させて鋼製の内筒と中間胴の間にガンマ線の遮蔽性能に優れた鉛層を形成することで、筐体の厚みをできる限り薄くしつつ、ガンマ線に対する遮蔽性を確保している。
【０００５】
しかし、二重構造の鋼製の筒体の間に鉛層を形成する場合、溶融鉛を内筒と中間胴の間に流し込んで鋳込むだけでは、内筒と鋳込まれた鉛との境界部、もしくは、中間胴と鋳込まれた鉛との境界部に隙間が形成されやすい。この隙間の内部は、気体等が存在する場合と、ほぼ真空に近い状態の場合があるが、何れにしても、このような隙間（以下、気体等の有無にかかわらず「隙間層」という。）が存在していると、キャスクの放熱効果は著しく低下してしまう。そのため、このような隙間層を残したままのキャスクを使用すると、キャスクの内部温度が、想定している許容温度よりも上昇し、危険な状態となる。
【０００６】
そこで、上記のような隙間層の発生を防止するために、特許文献２には、溶融鉛を内筒と中間胴の間に鋳込む前に、鉛層と鋼製の筒体との密着性を高めるために、「ホモゲン処理」と一般に呼ばれている処理を行うことが提案されている。
【０００７】
すなわち、以前より、鉛をバーナで加熱溶解させて合金層を作りながら、この合金層にさらに鉛層を融着させて順次厚さを増して行くホモゲン処理が利用されていたが、特許文献２の製法は、鉛・錫系の溶可材の薄膜を形成することで、ホモゲン処理における密着性を改善することを目的としている。具体的には、特許文献２のホモゲン処理は、（１）内筒の外面を脱脂洗浄して付着物、油脂分等を除去し、清浄な状態とする洗浄処理工程と、（２）鋼板面をバーナで２３０〜２７０℃程度の温度に加熱し、表面が所定の温度となった後に濡れ性を改善する溶剤であるフラックスを塗布する溶剤塗布工程と、（３）溶剤塗布後、直ちに鉛・錫系の溶可材を溶解させながら表面に滴下し、均一に広げて塗布する溶可材滴下工程と、（４）溶可材塗布後一旦常温まで冷却し、内筒の内面（放射性物質収納側）をバーナ等で再加熱し、１８０〜２５０℃まで昇温させて浮き上がる溶可材を耐熱布等で拭き取り、内筒外面に溶可材の薄膜を形成する薄膜形成工程を、順次実施するものである。
【０００８】
しかし、上記（１）〜（４）のような工程を要するホモゲン処理は、その殆どが手作業によるもので、かつ、経験を積んだ熟練工による作業となるため、極めて非効率的で、キャスクの製造期間が長くなり、製作コストも高くなるという課題がある。
【０００９】
また、上記ホモゲン処理は、隙間層の発生を必ず防止できる訳ではないため、キャスクの製作後に隙間層が存在していないかを検査する必要があり、検査工程が必要という点でも、手間がかかるものであった。
【００１０】
本発明は、内筒と鋳込まれた鉛との境界部、もしくは、中間胴と鋳込まれた鉛との境界部に生じる隙間層に関わる上述の課題に鑑みてなされたものであり、ホモゲン処理を全く行わないか、あるいは、仮に行う場合でも、ホモゲン処理を行う範囲を半減させることで、製造期間を短縮し、製作コストも低減できる放射性物質収納用キャスクを提供することを目的としている。
【先行技術文献】
【特許文献】
【００１１】
【特許文献１】特開昭６１−１９８０９９号公報
【特許文献２】特開平７−２７８９６号公報
【発明の概要】
【発明が解決しようとする課題】
【００１２】
本発明が解決しようとする課題は、従来の放射性物質収納用キャスクは、ホモゲン処理を行うことが前提であるため、キャスクの製造期間が長くなり、製作コストも高くなるという点である。
【課題を解決するための手段】
【００１３】
上記の課題を解決するために、本発明の放射性物質収納用キャスクは、
金属製の内筒と、この内筒の外側に配設された金属製の中間胴と、この中間胴のさらに外側を覆うように配設された外筒を備え、前記内筒の内部に放射性物質を貯蔵目的で、あるいは輸送目的で収納可能なキャスクであって、
前記内筒と前記中間胴の間にガンマ線遮蔽材として溶融鉛を鋳込んで冷却した後、前記内筒と鋳込まれた鉛との間の境界部に生じる第１隙間層あるいは前記中間胴と鋳込まれた鉛との間の境界部に生じる第２隙間層の、双方または何れか一方に、低融点金属を充填したことを主要な特徴の一つとしている。
【発明の効果】
【００１４】
上記本発明の構成によれば、キャスクの放熱を妨げる原因となる隙間層に対し、隙間層に存在する例えば空気よりも熱伝導性に優れる低融点金属が充填される。つまり、本発明の着想は、一旦生じた隙間層に対し事後的に低融点金属を密着状態で充填することで、キャスクの放熱効果を良好にし、キャスク内部の高温化を防止する点にある。
【００１５】
本発明の放射性物質収納用キャスクは、ホモゲン処理を一切行わないか、仮に行うとしても内筒の外面または中間胴の内面の何れか一方の面のみで良いため、キャスクの製造期間を短縮でき、製作コストも低減できる。
【００１６】
なお、本発明にいう「低融点金属」という用語は、単一の金属元素からなる純金属のみならず、合金を含むものとする。また、合金を用いる場合は、複数の金属元素からなる合金に限らず、金属元素と非金属元素からなる金属様のものも含むものとする。
【図面の簡単な説明】
【００１７】
【図１】第１実施例のキャスクの構成を示す図であり、（ａ）は平面方向から見た一部切り欠き図、（ｂ）は側面方向から見た一部切り欠き図である。
【図２】第１実施例の特徴的部分を示す拡大図であり、（ａ）は内筒と中間胴の間に鋳込まれた鉛が凝固した直後の状態の図、（ｂ）は第１隙間層と第２隙間層に低融点金属を充填した状態の図である。
【図３】第２実施例のキャスクの構成を示す図であり、（ａ）は平面方向から見た一部切り欠き図、（ｂ）は側面方向から見た一部切り欠き図である。
【図４】第２実施例の特徴的部分を示す拡大図であり、（ａ）は内筒と中間胴の間に鋳込まれた鉛が凝固した直後の状態の図、（ｂ）はホモゲン処理部が存在しない中間胴側に生じる隙間層に低融点金属を充填した状態の図である。
【図５】第２実施例の他の構成の特徴的部分を示す拡大図であり、（ａ）は内筒と中間胴の間に鋳込まれた鉛が凝固した直後の状態の図、（ｂ）はホモゲン処理部が存在しない内筒側に生じる隙間層に低融点金属を充填した状態の図である。
【図６】第３実施例のキャスクの構成を示す図であり、（ａ）は平面方向から見た一部切り欠き図、（ｂ）は側面方向から見た一部切り欠き図である。
【図７】第３実施例の特徴的部分を示す拡大図であり、（ａ）は成形加工された鉛体を内筒と中間胴の間の空間に詰め込んだ直後の状態の図、（ｂ）は隙間層に低融点金属を充填した状態の図である。
【発明を実施するための最良の形態】
【００１８】
以下、本発明の放射性物質収納用キャスク（以下、単に「キャスク」という。）を実施するための幾つかの形態を、添付図面を用いて詳細に説明する。図１に示した第１実施例のキャスク１は、以下のような構成である。
【００１９】
キャスク１は、例えば使用済燃料棒などの放射性物質を貯蔵目的で、あるいは輸送目的で収納可能な円筒状の容器である。キャスク１は、円筒状の内筒２と、この内筒２の外側を覆うように配設された円筒状の中間胴３と、この中間胴３のさらに外側を覆うように配設された外筒４を備えている。内筒２、中間胴３、外筒４は、各筒体の中心が同軸上に位置するように配置されている。また、外筒４には、放熱フィン（図示は省略）が取り付けられている。
【００２０】
内筒２と中間胴３の間の空間には、放射性物質から放出されるガンマ線がキャスク１の外部に飛散しないように、ガンマ線遮蔽材として鉛層５ｂが形成されている。また、中間胴３と外筒４との間には、例えばシリコンゴム系の素材からなる中性子遮蔽材６が充填されている。
【００２１】
キャスク１の上端は開閉自在な蓋７が設けられている。内筒２の内部には、放射性物質を収納可能な収納部２ａが設けられている。また、キャスク１の下端は底板８で閉塞されている。
【００２２】
上記の構成を有したキャスク１によれば、収納部２ａに収納された放射性物質から生じるガンマ線や中性子は、鉛層５ｂと中性子遮蔽部材６とで遮蔽される。なお、図１（ｂ）の切り欠き部分は、図１（ａ）の切り欠き部分におけるＡ−Ａ’線の断面を側面方向から見た図である（この点は、後記する図３及び図６についても同じ。）。
【００２３】
次に、図２を用いて、本発明の特徴的部分の構成を説明する。図２は、図１（ｂ）の切り欠き部分における点線Ｂで示した四角枠の部分を拡大した図である（この点は、後記する図４、図５及び図７についても同じ。）。
【００２４】
第１実施例のキャスク１の製造方法は、以下に説明するとおりである。すなわち、第１実施例のキャスク１は、内筒２と中間胴３の間の空間に溶融鉛を鋳込んで、この鋳込まれた鉛５ａを冷却して凝固させることで、金属製（例えばＳＵＳ等のステンレス製）の内筒２と、同じく金属製（例えばＳＵＳ等のステンレス製）の中間胴３の間に、ガンマ線の遮蔽性能に優れた鉛層５ｂを形成している。
【００２５】
そのため、図２（ａ）に示すように、鋳込まれた鉛５ａが冷却されて凝固した直後の状態のときは、内筒２と鋳込まれた鉛５ａとの境界部には第１隙間層９ａが、中間胴３と鋳込まれた鉛５ａとの境界部には第２隙間層９ｂが形成されている。
【００２６】
この第１隙間層９ａと第２隙間層９ｂの内部に存在する例えば空気等の気体は、金属よりも熱伝導性が悪く、この部分が断熱層となるため、キャスク１の放熱効果を低下させる原因となる。
【００２７】
そこで、第１実施例のキャスク１は、内筒２と中間胴３の間にガンマ線遮蔽材として溶融鉛を鋳込んで冷却した後、内筒２と鋳込まれた鉛５ａとの間の境界部に生じる第１隙間層９ａ、あるいは、中間胴３と鋳込まれた鉛５ａとの間の境界部に生じる第２隙間層９ｂの、双方に、図２（ｂ）に示すように、低融点金属１０を密着状態で充填する製造方法を採用したのである。
【００２８】
なお、図２の例では、溶融鉛を鋳込んで冷却したときに、第１隙間層９ａのみならず、第２隙間層９ｂも発生したために、第１隙間層９ａと第２隙間層９ｂの双方に低融点金属１０を充填している。しかし、溶融鉛を鋳込んで冷却したときに、必ず第１隙間層９ａと第２隙間層９ｂが共に生じるとは限らず、何れか一方のみが形成される場合もある。そのような場合は、第１隙間層９ａと第２隙間層９ｂのうち、隙間が形成された何れか一方にのみ低融点金属１０を充填すれば良い。
【００２９】
低融点金属１０の種類は、本発明においては特に限定されないが、例えばＡｌ、Ｐｂ、Ｓｎ、Ｚｎや、これらの金属を含む合金を用いることができる。
【００３０】
もっとも、低融点金属１０は、第１隙間層９ａや第２隙間層９ｂに低融点金属１０を溶融状態で流し込んだときに、鋳込み後に冷却されて既に固体化している鉛５ａを、再び溶融状態に戻さないようにするために、鉛よりも低融点のものを選択するべきである。低融点金属１０として、鉛の融点（３２７．５℃）よりも融点が低い金属や合金を用いた場合は、鉛の融点よりも低い温度で、低融点金属１０を第１隙間層９ａと第２隙間層９ｂに流し込むことができる。
【００３１】
鉛の融点よりも融点が低い低融点金属１０としては、例えば、はんだ合金を用いることができる。例えばＳｎ−Ｐｂ系のはんだ合金では、Ｓｎの配合割合によって固相線温度と液相線温度が変化するが、いずれの温度も鉛の融点よりは低いものとなる。特に、Ｓｎの配合割合が２０％以上のＳｎ−Ｐｂ系はんだ合金であれば、固相線温度と液相線温度は共に２８０℃よりも低くなる。また、共晶はんだ（例えばＳｎ６３％−Ｐｂ３７％）を用いた場合は、固相線温度と液相線温度を共に１８３℃とすることができる。
【００３２】
また、本発明では、低融点金属１０は、キャスク１の許容温度（通常、例えば１５０℃程度の温度に設計されることが多い。）よりも融点が低いものを選択することがより好ましい。低融点金属１０の融点をキャスク１の許容温度よりも低くすれば、通常の安全性が確保されている使用状態において、低融点金属１０の部分は溶融化し、液状化することになる。
【００３３】
このように、キャスク１の許容温度よりも低融点の低融点金属１０を用いた場合は、収納部２ａに放射性物質を収納しキャスク１の使用を開始した時点で、低融点金属１０の部分を液状化した状態にすることができる。そのため、キャスク１の許容温度よりも低融点の低融点金属１０を用いた場合は、内筒２、中間胴３、鉛層５の間の熱膨張率の違いによって生じる僅かなひずみも吸収することが可能となり、内筒２と鉛層５の間、あるいは中間胴３と鉛層５の間の密着性は、より高まり、確実に密着した状態を維持できる。また、キャスク１の放熱効果も、より一層向上させることができる。
【００３４】
具体的には、キャスク１の許容温度（一例として１５０℃）よりも融点が低い低融点金属１０としては、例えば、低融点はんだを用いることができる。例えばＳｎ−Ｐｂ−Ｂｉ系の低融点はんだ（２８．５Ｓｎ−Ｐｂ−２８．５Ｂｉ）では、固相線温度は９９℃、液相線温度は１３９℃である。
【００３５】
また、低融点金属１０は、常温において液体の金属又は合金を用いることも好ましい。低融点金属１０が常温において液体であれば、低融点金属１０の部分は、収納部２ａに放射性物質を収納しているか否かにかかわらず、常に液体の状態となるので、内筒２と鉛層５の間、あるいは中間胴３と鉛層５の間は、常に密着性が高いものとなる。また、内筒２、中間胴３、鉛層５の間の熱膨張率の違いによって生じる僅かなひずみも確実に吸収することができるので、キャスク１の放熱効果もより一層良好となる。
【００３６】
具体的には、常温において液体の低融点金属１０としては、例えば、水銀を用いることができる。なお、ここで、「常温」という用語は、ＪＩＳ  Ｚ  ８７０３の定義に従い、２０℃±１５℃（つまり５℃〜３５℃）の範囲をいうものとする。
【００３７】
このように、第１実施例のキャスク１は、非効率的な手作業によるホモゲン処理を一切行わないので、キャスクの製造期間を短縮でき、製作コストも低減できる。
【００３８】
次に、図３に示す第２実施例のキャスク２１の構成を、第１実施例とは異なる点を中心に説明する。
【００３９】
図３に示すように、第２実施例のキャスク２１は、円筒状の内筒２２と、この内筒２２の外側を覆うように配設された円筒状の中間胴２３と、この中間胴２３のさらに外側を覆うように配設された外筒２４を有し、内筒２２の内部には、放射性物質を収納可能な収納部２２ａが設けられている。また、キャスク２１の上端には、開閉自在な蓋２７が設けられており、下端は底板２８で閉塞されている。
【００４０】
金属製（例えばＳＵＳ製）の内筒２２と、同じく金属製（例えばＳＵＳ製）の中間胴２３との間には、ガンマ線遮蔽部材として鉛層２５ｂが形成されている。また、中間胴２３と、外筒２４との間には、中性子遮蔽部材２６（例えばシリコンゴム）が充填されている。以上の点は、第１実施例のキャスク１と同じである。
【００４１】
第２実施例のキャスク２１の製造方法が、第１実施例と異なる点は、第２実施例のキャスク２１では、内筒２２と中間胴２３の間に溶融鉛を鋳込む前に、内筒２２の外面または中間胴２３の内面の、何れか一方の面にのみ、ホモゲン処理を実施する点である。なお、図３では、内筒２２の外面にのみホモゲン処理を実施する場合の例を示している。
【００４２】
そのため、上記の例では、図４（ａ）に示すように、鋳込まれた鉛２５ａが凝固したときに、内筒２２と鋳込まれた鉛２５ａの境界部については、ホモゲン処理部３１の作用により密着性が高まっているので隙間層は存在しないが、中間胴２３と鋳込まれた鉛２５ａの境界部の方には隙間層２９が形成された状態となる。
【００４３】
そこで、第２実施例のキャスク２１は、内筒２２の外面または中間胴２３の内面の、何れか一方の面にのみホモゲン処理を行い、内筒２２と中間胴２３の間にガンマ線遮蔽材として溶融鉛を鋳込んで冷却した後、内筒２２の外面または中間胴２３の内面のうち、前記ホモゲン処理を行わなかった方の面（上記の例では、中間胴２３の内面）と鋳込まれた鉛２５ａとの間の境界部に生じた隙間層２９に、図４（ｂ）に示すように、低融点金属３０を密着状態で充填する製造方法を採用したのである。
【００４４】
上記の例とは逆に、中間胴２３の内面にのみホモゲン処理を実施した場合は、図５示すように、内筒２２と鋳込まれた鉛２５ａの境界部にのみ隙間層２９が形成される。よって、この場合は、この内筒２２側に生じた隙間層２９に対してのみ、低融点金属３０を密着状態で充填する。なお、低融点金属３０に関する説明は、第１実施例と特に変わる点はないので省略する。
【００４５】
第２実施例のキャスク２１は、ホモゲン処理を行うとしても、内筒２２の外面または中間胴２３の内面の何れか一方の面のみで良くなる。従って、第１実施例のキャスク１ほどではないが、キャスクの製造期間と製作コストを一定程度は低減できる。
【００４６】
更に、図６に示す第３実施例のキャスク４１の構成を、前述の第１及び第２実施例とは異なる点を中心に説明する。
【００４７】
図６に示すように、第３実施例のキャスク４１についても、円筒状の内筒４２と、この内筒４２の外側を覆うように配設された円筒状の中間胴４３と、この中間胴４３のさらに外側を覆うように配設された外筒４４を有しており、内筒４２の内部に放射性物質を収納可能な収納部４２ａが設けられている点、キャスク４１の上端には開閉自在な蓋４７が設けられており、下端は底板４８で閉塞されている点、また、中間胴４３と外筒４４との間には、中性子遮蔽部材４６（例えばシリコンゴム）が充填されている点は、第１及び第２実施例と同じである。
【００４８】
第３実施例のキャスク４１の製造方法が、前述の第１及び第２実施例と異なる点は、第３実施例のキャスク４１は、溶融鉛を鋳込むのではなく、金属製（例えばＳＵＳ製）の内筒４２と同じく金属製（例えばＳＵＳ製）の中間胴４３との間の空間に、ガンマ線遮蔽材として、あらかじめ任意の形状及びサイズに成形加工された複数の鉛体４５を詰め込む点である。なお、図６では、球状の鉛体４５を詰め込む例を示している。
【００４９】
そのため、上記の例では、図７（ａ）に示すように、内筒４２と中間胴４３の間の空間に球状の鉛体４５を詰め込んだ直後の状態においては、鉛体４５同士の間に隙間層４９が存在している。
【００５０】
そこで、第３実施例のキャスク４１は、内筒４２と中間胴４３の間にガンマ線遮蔽材として、あらかじめ任意の形状及びサイズに成形加工されている複数の鉛体４５を詰め込んだ後、前記鉛体４５同士の間に生じる隙間層４９に、低融点金属５０を密着状態で充填する製造方法を採用したのである。なお、低融点金属５０に関する説明は、第１及び第２実施例と特に変わる点はないので省略する。
【００５１】
この内筒４２と中間胴４３の間に詰め込まれる成形加工された鉛体の形状は、図７に示した球状の鉛体４５に限らず、例えば、粒状、丸棒状、多角棒状、正六面体状、直方体状などでも良い。また、棒状の鉛体を用いる場合は、内筒４２と中間胴４３の間の空間に互いに平行となる向きに挿入しても良いし、交互に交差する向きに配置してブロック状に詰め込んでも良い。
【００５２】
また、この第３実施例では、鉛体４５同士の間に生じる隙間層４９に、低融点金属５０に代えて、良熱伝導性油を充填しても良い。良熱伝導性油としては、例えばグリースを用いることができる。
【００５３】
第３実施例のキャスク４１は、非効率的な手作業によるホモゲン処理を一切行わないので、キャスクの製造時間を短縮でき、製作コストも低減できる。なお、前述の第１実施例や第２実施例と比較すると、隙間層４９の体積は大きなものとなるが、隙間層４９には低溶融金属５０か良熱伝導性油を充填するだけで良いので、隙間層４９の体積が大きいことが特にデメリットとなることはない。また、第３実施例のキャスク４１についても放熱性は良好である。
【００５４】
以上に説明した請求項に係る各発明に対応したキャスク１，２１，４１は、製造工程で一旦生じた隙間層に対し、後の工程で事後的に低融点金属又は良熱伝導性油を密着状態で充填することで、キャスクの放熱効果を良好にし、キャスク内部の高温化を防止するものである。
【００５５】
もっとも、他の構成として、次のような製法も実現可能と考えられる。すなわち、上述の第３実施例とは逆に、内筒４２と中間胴４３の間の空間に、あらかじめ低溶融金属５０か良熱伝導性油を充填しておき、その後に鉛体４５を詰め込む製造方法である。
【００５６】
この順序を逆転させた製造方法でも、鉛は比重が大きいことから、低溶融金属５０や良熱伝導性油の粘度等によらず、内筒４２と中間胴４３の間の空間に鉛体４５を詰め込むことは可能と考えられる。また、この順序を逆転させた製造方法においても、鉛よりも融点が低い低溶融金属５０を用いれば、鉛体４５を溶融させずに低溶融金属５０中で密着させることができる。
【００５７】
本発明は上記の例に限らず、各請求項に記載された技術的思想の範疇であれば、適宜実施の形態を変更しても良いことは言うまでもない。
【００５８】
例えば、上記実施例では、円筒状の筒体からなる内筒、中間胴及び外筒の例を開示したが、内筒、中間胴、外筒の形状はこれに限らず、例えば直方体状の筒体であっても良い。
【符号の説明】
【００５９】
１，２１，４１  キャスク
２，２２，４２  内筒
３，２３，４３  中間胴
４，２４，４４  外筒
５ａ，２５ａ  鋳込まれた鉛
５ｂ，２５ｂ  鉛層
４５  鉛体
９ａ  第１隙間層
９ｂ  第２隙間層
２９，４９  隙間層
１０，３０，５０  低融点金属
【図１】
2015111083.tif 000003
【図２】
2015111083.tif 000004
【図３】
2015111083.tif 000005
【図４】
2015111083.tif 000006
【図５】
2015111083.tif 000007
【図６】
2015111083.tif 000008
【図７】
2015111083.tif 000009